РЕЗИНОВЫЕ КОМПОЗИЦИИ, СОДЕРЖАЩИЕ ПОЛИМЕРНЫЙ КОМПОНЕНТ С МУЛЬТИМОДАЛЬНЫМ МОЛЕКУЛЯРНО-МАССОВЫМ РАСПРЕДЕЛЕНИЕМ

1. Вулканизируемая композиция из материала, содержащего:
i. резиновый компонент;
ii. наполнитель;
iii. отверждающий агент для резины, где резиновый компонент содержит мультимодальный полимер, включающий по меньшей мере две различных пиковых молекулярных массы в диапазоне, ограниченном нижним пределом 80 кг/моль и верхним пределом 500 кг/моль.
2. Композиция по п.1, в которой мультимодальный полимер включает по меньшей мере две различных пиковых молекулярных массы в пределах диапазона, ограниченного нижним пределом 85 кг/моль и верхним пределом 450 кг/моль.
3. Композиция по п.1, в которой мультимодальный полимер характеризуется кривой, полученной с помощью гель-проникающей хроматографии (ГПХ) с применением эталонов полистирола, имеющей первую производную, равную 0, по меньшей мере в двух различных участках, где кривая интегрирована на протяжении 94% молекулярной массы полимера между нижней частью 3% и верхней частью 3% кривой.
4. Композиция по п.1, в которой резиновый компонент приготовлен путем объединения первого и второго полимеров, где первый полимер имеет пиковую молекулярную массу, идентифицированную по Мр1, средневесовую молекулярную массу, идентифицированную по Mw1, и среднечисленную молекулярную массу, идентифицированную по Mn1, где второй полимер имеет пиковую молекулярную массу, идентифицированную по Мр2, средневесовую молекулярную массу, идентифицированную по Mw2, и среднечисленную молекулярную массу, идентифицированную по Mn2, где 500 кг/моль>Мр1>80 кг/моль, где 500 кг/моль>Мр2>80 кг/моль, где Мр1>Мр2, где Mp1>Mw2, и где Mn1>Мр2.
5. Композиция по п.4, в которой 10>Mw1/Mn1>1 и 10>Mw2/Mn2>1.
6. Композиция по п.5, в которой массовое отношение первого полимера ко второму полимеру составляет примерно от 20:1 до 0,05:1.
7. Композиция по п.6, в которой резиновый компонент дополнительно включает химически отличающийся эластомер.
8. Композиция по п.7, в которой массовое отношение мультимодального полимера к химически отличающемуся эластомеру составляет примерно от 0,05:1 до 20:1.
9. Композиция по п.1, в которой мультимодальным полимером является полибутадиен.
10. Композиция по п.1, в которой полибутадиен включает по меньшей мере 90% повторяющихся единиц в цис-1,4-конфигурации.
11. Способ приготовления мультимодальной полимерной композиции, включающий:
i. приготовление первого раствора полимера, содержащего полимер и растворитель, где полимер в первом растворе имеет пиковую молекулярную массу, идентифицированную по Мр1, средневесовую молекулярную массу, идентифицированную по Mw1, и среднечисленную молекулярную массу, идентифицированную по Mn1;
ii. приготовление второго раствора, содержащего полимер и растворитель, где полимер во втором растворе имеет пиковую молекулярную массу, идентифицированную по Мр2, средневесовую молекулярную массу, идентифицированную по Mw2, и среднечисленную молекулярную массу, идентифицированную по Mn2, где 500 кг/моль>Мр1>80 кг/моль, где 500 кг/моль>Мр2>80 кг/моль, где Мр1>Мр2, где Mp1>Mw2, и где Mn1>Мр2;
iii. введение первого раствора полимера со вторым раствором полимера до получения смеси полимеров в растворителе; и
iv. выделение смеси полимеров из растворителя.